(57)【特許請求の範囲】
【請求項１】
基材の表面に、顔料を顔料重量濃度（ＰＷＣ）で５０〜７０％含有し、かつ吸湿性樹脂を配合して形成される受理層、水性インクで形成されるインクジェット層をこの順に積層すると共に、上記受理層の厚みが２０〜１８０μｍであり、上記水性インクの受理層への侵入深さが０．２〜５μｍであることを特徴とする化粧建築板。
【発明の詳細な説明】
【技術分野】
【０００１】
本発明は、インクジェット印刷により所望の模様が施された化粧建築板に関するものである。
【背景技術】
【０００２】
従来、インクジェット印刷により所望の模様が施された化粧建築板としては、種々のものが提供されている（例えば、特許文献１参照。）。図６に示すものはその一例であり、この化粧建築板は、次のようにして形成されている。すなわち、セメント板等の基材１の表面にアクリル系等塗料を塗布することによって受理層２を形成した後、この受理層２の表面に水性インクをインクジェット印刷することによってインクジェット層３を形成すると、図６に示すような化粧建築板を得ることができるものである。
【特許文献１】特開２００４−６０２４１号公報
【発明の開示】
【発明が解決しようとする課題】
【０００３】
しかしながら、図６に示すような従来の化粧建築板にあっては、インクジェット印刷する場合に受理層２が水性インクを弾くことがあり、必ずしも鮮明な発色を得ることができないという問題があった。
【０００４】
本発明は上記の点に鑑みてなされたものであり、水性インクを弾くことなく、鮮明な発色を得ることができる化粧建築板を提供することを目的とするものである。
【課題を解決するための手段】
【０００５】
本発明の請求項１に係る化粧建築板は、基材１の表面に、顔料を顔料重量濃度（ＰＷＣ）で５０〜７０％含有し、かつ吸湿性樹脂を配合して形成される受理層２、水性インクで形成されるインクジェット層３をこの順に積層して成ることを特徴とするものである。
【０００６】
また請求項１の発明は、受理層２の厚みが２０〜１８０μｍであることを特徴とするものである。
【０００７】
また請求項１の発明は、水性インクの受理層２への侵入深さが０．２〜５μｍであることを特徴とするものである。
【発明の効果】
【０００８】
本発明の請求項１に係る化粧建築板によれば、受理層に顔料が顔料重量濃度（ＰＷＣ）で５０〜７０％含有されているので、水性インクを弾くことなく、鮮明な発色を得ることができるものであり、また、受理層に含有されている顔料によって、基材の色の影響を少なくすることができ、所望の色相でインクジェット印刷することができるものであり、さらに、化粧建築板に施す予定の模様と同一又は近似の色相となるように顔料を組み合わせて用いるようにすれば、水性インクの使用量を減らすことができるものである。
【０００９】
また請求項１の発明によれば、下地である基材を隠蔽し、また基材を保護することができると共に、水性インクの吸収性が良くなるものである。
【００１０】
また請求項１の発明によれば、水性インクの滲みを防止して、フルカラー印刷による鮮明な絵柄を得ることができるものである。
【発明を実施するための最良の形態】
【００１１】
以下、本発明の実施の形態を説明する。
【００１２】
本発明に係る化粧建築板は、図１に示すように、基材１の表面に、顔料を顔料重量濃度（ＰＷＣ）で５０〜７０％含有する受理層２、水性インクで形成されるインクジェット層３をこの順に積層することによって形成されている。
【００１３】
基材１としては、窯業系基材や金属系基材のように無機質のものであっても、樹脂系基材のように有機質のものであっても、いずれでもよい。窯業系基材の外装材は、瓦や外壁材等の用途に使用されるものである。窯業系基材は、無機質硬化体の原料となる水硬性膠着材に無機充填剤、繊維質材料等を配合し、成形した後に養生硬化させて作製されるものであり、水硬性膠着材としては、特に限定されるものではないが、例えば、ポルトランドセメント、高炉セメント、高炉スラグ、ケイ酸カルシウム、石膏等から選ばれたものの一種あるいは複数種を用いることができる。また、無機充填剤としては、フライアッシュ、ミクロシリカ、珪砂等を、繊維質材料としては、パルプ、合成繊維等の無機繊維や、スチールファイバー等の金属繊維を、それぞれ単独であるいは複数種併せて用いることができる。成形は押出成形や注型成形、抄造成形、プレス成形等の方法により行うことができ、成形の後、必要に応じてオートクレーブ養生、蒸気養生、常温養生を行って、外装材として使用される窯業系基材を作製することができる。このように作製される窯業系基材の外装材の表面には、溶剤系、水溶性あるいはエマルション系のシーラーにより目止めを行い、基材１表面への吸い込みのばらつきを調整するようにしてもよい。使用されるシーラーとしては、特に限定されるものではないが、アクリル系やラテックス系のものを使用することができる。このシーラーの上には意匠性や耐久性の向上のために、アクリル系やラテックス系の有機塗膜を形成するようにしてもよい。その他、基材１としては、例えば、フレキシブルボード、珪酸カルシウム板、石膏スラグパーライト板、木片セメント板、プレキャストコンクリート板、ＡＬＣ板、石膏ボード等の無機質板を用いることができる。
【００１４】
そして化粧建築板を製造するにあたっては、上記のような基材１の表面にまず、必須ではないが、一般的にはシーラー（図示省略）を塗った後に受理層２を形成する。受理層２は、この上に形成されるインクジェット層３のインクを定着させるために必要な層であり、有機溶剤で希釈した塗料で形成することもできるが、水性塗料で形成するのが好ましい。このように、水性塗料で受理層２を形成することによって、環境負荷を低減することができるものである。ただし、いずれの塗料を用いる場合であっても、後述する顔料を配合しておくものである。
【００１５】
上記水性塗料としては、アクリル系エマルションをベースにしたアクリル樹脂塗料や、アクリルシリコン系エマルションをベースにしたアクリルシリコン樹脂塗料を用いることができる。水性塗料には、少なくとも吸湿性樹脂を配合しておくものであり、さらに体質顔料を配合しておくのが好ましい。これにより、インクの定着性を向上させることができる上に、後で水性塗料でクリアー層４を形成する際に滲みを防止することができると共に、発色性も向上させることができるものである。ここで、体質顔料としては、シリカ、アルミナ、水酸化アルミニウム、硫酸バリウム、多孔質シリカ、珪藻土等を用いることができ、吸湿性樹脂としては、酢酸ビニル、ウレタン系ポリマー、アクリル系ポリマー、ポリビニルアルコール等のインキ吸収性ポリマー等を用いることができる。また、受理層２を水性塗料で形成するにあたっては、基材１の表面に水性塗料を塗布量３０〜２００ｇ／ｍ２・ｗｅｔで塗布するのが好ましい。なお、水性塗料の塗布は、スプレーガン、ロールコーター、フローコーター、カーテンコーター等を用いて行うことができる。
【００１６】
また、本発明において顔料は、上述した体質顔料のほか、着色顔料も意味する。着色顔料としては、酸化チタン、弁柄、オーカー、炭酸カルシウム、複合金属酸化物等の無機顔料や、カーボンブラック、キナクリドン、ナフトールレッド、シアニンブルー、シアニングリーン、ハンザイエロー、群青等の有機顔料を用いることができる。顔料は１種のみを用いたり、２種以上を組み合わせて用いたりすることができる。化粧建築板の耐候性を向上させることができることから、顔料の中でも無機顔料を用いるのが好ましい。顔料の粒径は、特に限定されるものではないが、平均粒径で０．０１〜４μｍ程度が好ましい。また、顔料の分散は通常の方法で行うことができ、また、その際に分散剤、分散助剤、増粘剤、カップリング剤等を使用することが可能である。
【００１７】
そして、本発明においては、受理層２は、顔料を顔料重量濃度（ＰＷＣ）で５０〜７０％含有しているものである。通常の塗料は顔料重量濃度（ＰＷＣ）が４０％程度であるが、本発明のように顔料重量濃度（ＰＷＣ）を通常よりも高く設定することによって、受理層２の表面が粗くなり、この受理層２に水性インクが吸収されやすくなり、定着性を高めることができるものである。また、本発明では通常よりも顔料重量濃度（ＰＷＣ）が高いので、粘度が上昇してチクソ性となり垂れにくく、つまり、厚く付けやすくなり、また、乾燥性が良くなると共に、隠蔽性も向上するものである。しかし、受理層２の顔料重量濃度（ＰＷＣ）が５０％未満であると、上記のような効果を得ることができない上に、粘度が低下してニュートン性となり垂れやすくなり、乾燥性が悪くなると共に、隠蔽性も低下してしまうものである。逆に、受理層２の顔料重量濃度（ＰＷＣ）が７０％を超えると、水性インクを吸収しすぎる状態となり、インクの発色性が悪化するものである。
【００１８】
また、受理層２の厚みは２０〜１８０μｍである。下地である基材１を隠蔽し、また基材１を保護することができると共に、水性インクの吸収性が良くなるものである。しかし、受理層２の厚みが２０μｍより薄いと、基材１の隠蔽性が悪化し、また基材１を十分に保護することができないおそれがあり、逆に、受理層２の厚みが１８０μｍより厚いと、乾燥性が悪く、タレが生じたり、クラックが生じたりするおそれがある。
【００１９】
次に、受理層２の表面に水性インクをインクジェット印刷することによってインクジェット層３を形成する。ここで、インクジェット印刷するためのインクジェット装置としては、例えば、図５に示すようなものを用いることができる。このインクジェット装置は、噴射ノズル７を設けた塗装ノズルヘッド８、塗装ノズルヘッド８の噴射ノズル７に水性インクを供給する塗料供給タンク９、塗装ノズルヘッド８の噴射ノズル７からの水性インクの噴射を制御する塗装制御システム１０などを設けたインクジェット式塗装機１１と、基材１を搬送する搬送コンベア１２とを備えて形成されるものである。
【００２０】
塗装ノズルヘッド８は、イエロー、シアン、マゼンタ、ブラックの各色の水性インクを噴出する４種類の塗装ノズルヘッド８ｙ、８ｃ、８ｍ、８ｋから形成してあり、フルカラー印刷による塗装を行うことができるようにしてある。塗料供給タンク９も同様に４種類のものからなるものであり、イエローの水性インクを供給する塗料供給タンク９ｙは塗装ノズルヘッド８ｙに、シアンの水性インクを供給する塗料供給タンク９ｃは塗装ノズルヘッド８ｃに、マゼンタの水性インクを供給する塗料供給タンク９ｍは塗装ノズルヘッド８ｍに、ブラックの水性インクを供給する塗料供給タンク９ｋは塗装ノズルヘッド８ｋに、それぞれ接続してある。また、各塗装ノズルヘッド８ｙ、８ｃ、８ｍ、８ｋは基材１の搬送方向に沿って配列してある。
【００２１】
塗装制御システム１０は、各種のＣＰＵ、ＲＯＭ、ＲＡＭ等から構成されるものであり、塗装データ作成部、塗装制御部、噴射ノズル制御部等を備えて形成してある。塗装データ作成部は、原画をスキャナ等して得た色柄パターンのデータを入力して保存するものであり、塗装制御部は、塗装を行う基材１に応じた色柄パターンのデータを塗装データ作成部から取り出し、この色柄のパターンのデータに基づいて、噴射ノズル制御部に制御信号を出力するものである。また、噴射ノズル制御部は、塗装ノズルヘッド８ｙ、８ｃ、８ｍ、８ｋの各噴射ノズル７に接続してあり、噴射ノズル制御部から入力される制御信号に基づいて各噴射ノズル７を制御するものである。各噴射ノズル７は例えばピエゾ制御方式により噴射を行ったり噴射を停止したりするようになっており、噴射ノズル制御部で各噴射ノズル７を制御することによって、イエロー、シアン、マゼンタ、ブラックの各水性インクの噴射と停止を個別に制御して、色柄パターンに対応したフルカラー印刷による塗装を行うことができるものである。
【００２２】
搬送コンベア１２は、インクジェット式塗装機１１の下側に配置されるものであり、ベルトコンベアで形成することができる。
【００２３】
そして、上記のように形成されるインクジェット装置でインクジェット印刷するにあたっては、まず、受理層２を形成した基材１を搬送コンベア１２上に導入する。導入された基材１はそのまま送られてインクジェット式塗装機１１の塗装ノズルヘッド８ｙ、８ｃ、８ｍ、８ｋの下を順に通過する。このように、基材１を搬送コンベア１２で送りながら、塗装ノズルヘッド８ｙ、８ｃ、８ｍ、８ｋから水性インクを噴射させて塗着させることによって、受理層２の表面にインクジェット層３を形成することができるものである。このように塗装された基材１はさらに送られ、次工程に搬出されるものである。
【００２４】
上記のようにして形成される化粧建築板にあっては、受理層２に顔料が顔料重量濃度（ＰＷＣ）で５０〜７０％含有されているので、水性インクを弾くことなく、鮮明な発色を得ることができるものである。また、受理層２に含有されている顔料によって、基材１の色の影響を少なくすることができ、所望の色相でインクジェット印刷することができるものである。さらに、化粧建築板に施す予定の模様と同一又は近似の色相となるように顔料を組み合わせて用いるようにすれば、水性インクの使用量を減らすことができるものである。
【００２５】
ここで、水性インクの受理層２への侵入深さ（浸透深さ）は０．２〜５μｍである。これにより、水性インクの滲みを防止して、フルカラー印刷による鮮明な絵柄を得ることができるものである。しかし、水性インクの受理層２への侵入深さが０．２μｍ未満である場合は、水性インクが弾かれやすい場合であって、発色性が悪くなるおそれがあり、逆に、水性インクの受理層２への侵入深さが５μｍを超える場合は、水性インクを多量に使用している場合であるが、その割には発色性が悪くなるおそれがある。なお、侵入深さの調整は、受理層２の顔料重量濃度（ＰＷＣ）を調整したり、受理層２の表面粗さを調整したりすることによって行うことができ、また、侵入深さの測定は、１０００倍程度の倍率でマイクロスコープ又はＳＥＭにより断面観察することによって行うことができる。
【００２６】
インクジェット層３を形成した後、図２に示すように、このインクジェット層３の表面にクリアー層４を形成することができる。クリアー層４は、この下に形成されたインクジェット層３を保護する層であり、有機溶剤で希釈した塗料で形成することもできるが、水性塗料で形成するのが好ましい。このように、水性塗料でクリアー層４を形成することによって、環境負荷を低減することができるものである。
【００２７】
上記水性塗料としては、アクリル系エマルションをベースにしたアクリル樹脂塗料や、アクリルシリコン系エマルションをベースにしたアクリルシリコン樹脂塗料を用いるのが好ましい。これにより、後述する無機質塗料層５をクリアー層４に強く付着させることができるものである。水性塗料には、アクリルビーズ、マイカ等の骨材を配合しておくのが好ましい。これにより、意匠性を向上させることができる。また、クリアー層４を水性塗料で形成するにあたっては、インクジェット層３の表面に水性塗料を塗布量２０〜２００ｇ／ｍ２・ｗｅｔで塗布するのが好ましい。そして、焼付け乾燥は、例えば、ジェット乾燥機を用いて、１００〜２００℃、３０秒以上の条件で行うのが好ましい。十分に焼付け乾燥を行わないと、温度湿度等環境条件によって、化粧建築板の耐久性が低下しやすくなる場合がある。なお、水性塗料の塗布は、スプレーガン、ロールコーター、フローコーター、カーテンコーター等を用いて行うことができる。
【００２８】
その後、図３に示すように、クリアー層４の表面に無機質塗料層５を形成することができる。無機質塗料層５は、化粧建築板の耐候性等の耐久性を向上させる層であり、ＳｉＯ２骨格で構成された塗膜で、紫外線吸収剤、場合によっては、艶消し剤が配合された塗膜からなるものである。例えば、特許第３２４２４４２号公報や特許第３１９３８３２号公報に記載されたコーティング用組成物や、特開平９−２４９８２２号公報に記載された無機コーティング剤で形成することができる。
【００２９】
無機質塗料の具体例として、特許第３２４２４４２号公報に記載されたコーティング用組成物を以下に挙げる。すなわち、
（Ａ）一般式（Ｉ）
Ｒ１ｎＳｉＸ４−ｎ…（Ｉ）
（式中、Ｒ１は同一または異種の、アルキル基、シクロアルキル基、アルケニル基、ハロゲン置換炭化水素基、γ−メタクリロキシプロピル基、γ−グリシドキシプロピル基、３，４−エポキシシクロヘキシルエチル基およびγ−メルカプトプロピル基からなる群より選ばれる、炭素数１〜８の１価炭化水素基を示し、ｎは０〜３の整数、Ｘはアルコキシ基、アセトキシ基、オキシム基、エノキシ基、アミノ基、アミノキシ基およびアミド基からなる群より選ばれる加水分解性基を示す。）で表わされる加水分解性オルガノシランを有機溶媒または水に分散されたコロイダルシリカ中で、Ｘ１モルに対し水０．００１〜０．５モルを使用する条件下で部分加水分解してなる、オルガノシランのシリカ分散オリゴマー溶液、
（Ｂ）平均組成式（II）
Ｒ２ａＳｉ（ＯＨ）ｂＯ（４−ａ−ｂ）／２…（II）
（式中、Ｒ２は同一または異種の、アルキル基、シクロアルキル基、アルケニル基、ハロゲン置換炭化水素基、γ−メタクリロキシプロピル基、γ−グリシドキシプロピル基、３，４−エポキシシクロヘキシルエチル基およびγ−メルカプトプロピル基からなる群より選ばれる、炭素数１〜８の１価炭化水素基を示し、ａおよびｂはそれぞれ０．２≦ａ≦２、０．０００１≦ｂ≦３、ａ＋ｂ＜４の関係を満たす数である。）で表わされ、成分中のＲ２にフェニル基を全Ｒ２基に対して１〜３０モル％含有するポリオルガノシロキサン、および、
（Ｃ）（Ａ）成分と（Ｂ）成分との縮合反応を促進する触媒を必須成分とし、（Ａ）成分においてシリカを固形分として５〜９５重量％含有し、加水分解性オルガノシランの少なくとも５０モル％がｎ＝１のオルガノシランで、（Ａ）成分１〜９９重量部に対して（Ｂ）成分９９〜１重量部が配合されているコーティング用組成物である。
【００３０】
そして、無機質塗料層５を形成するにあたっては、クリアー層４を形成した基材１をあらかじめ４０℃以上に加温しておき、この状態でスプレーガンを用いて無機質塗料を塗布することによって行うことができる。このとき、乾燥条件は、１００〜２００℃、１〜５分間であることが好ましい。十分に焼付け乾燥を行わないと、温度湿度条件によっては、無機質塗料層５の耐久性能が発揮されないおそれがあると共に、後述する光触媒塗料層６の性能を十分に引き出すことができないおそれがある。また、無機質塗料層５を形成するにあたっては、クリアー層４の表面に無機質塗料を塗布量４〜４０ｇ／ｍ２・ｄｒｙで塗布するのが好ましい。塗布量が４ｇ／ｍ２・ｄｒｙより少ないと、耐候性等の耐久性を十分に得ることができないおそれがあり、逆に、塗布量が４０ｇ／ｍ２・ｄｒｙより多いと、硬化収縮が大きくなり、クラック等が発生するおそれがある。
【００３１】
さらに、本発明においては、図４に示すように無機質塗料層５の表面に光触媒塗料層６を形成するのが好ましい。光触媒塗料層６は、超親水性を有しており、化粧建築板の防汚性を向上させるために必要な層であり、ＳｉＯ２骨格で構成された塗膜で、光触媒、場合によっては、艶消し剤が配合された塗膜からなるものである。例えば、特許第２７７６２５９号公報に記載された抗菌性無機塗料や、松下電工（株）製「フレッセラＰＳ１０００」で形成することができる。
【００３２】
光触媒塗料層６を形成するにあたっては、無機質塗料層５を形成した基材１をあらかじめ４０℃以上に加温しておき、この状態でスプレーガンを用いて光触媒塗料層形成用塗料を塗布することによって行うことができる。このように、基材１をあらかじめ加温しておくことで、光触媒塗料層６を形成した後の乾燥工程でのエネルギーを小さく抑えることができるものである。また、光触媒塗料層６を形成するにあたっては、無機質塗料層５の表面に光触媒塗料層形成用塗料を塗布量０．５〜５ｇ／ｍ２・ｄｒｙで塗布するのが好ましい。塗布量が０．５ｇ／ｍ２・ｄｒｙより少ないと、防汚性を十分に得ることができないおそれがあり、逆に、塗布量が５ｇ／ｍ２・ｄｒｙより多いと、化粧建築板が乳白色となり、意匠性が低下するおそれがある。
【００３３】
上記のようにして形成される図３や図４に示す化粧建築板にあっては、クリアー層４の表面に無機質塗料層５が形成されているので、図６に示す従来のものに比べて、耐候性等の耐久性を高く得ることができるものである。また、図４に示す化粧建築板にあっては、化粧建築板の表面に付着した有機物などの汚れは、光触媒塗料層６の光触媒作用によって分解されると共に、光触媒塗料層６が超親水性を発現することにより、分解した汚れを雨水等によって容易に除去することができるので、化粧建築板の防汚性を高く得ることができるものである。そして、本発明においては、顔料を含有する受理層２によって、インクジェット層３のインクを定着させて鮮明な模様を得ることができるので、特に、クリアー層４、無機質塗料層５、光触媒塗料層６を形成した場合には、フルカラー印刷による鮮明な模様を長期間維持することができるものである。
【実施例】
【００３４】
以下、本発明を実施例によって具体的に説明する。
【００３５】
実施例１〜３及び比較例１〜６の化粧建築板は、図２に示すように、基材１の表面に、顔料を含有する受理層２、インクジェット層３、クリアー層４をこの順に積層することによって製造した。
【００３６】
ここで、基材１としては、セメント基板を用いた。
【００３７】
また、受理層２は、アクリル系エマルション（ＡｃＥｍ）をベースにしたアクリル樹脂塗料を用いて形成した。この塗料は、顔料成分Ａと樹脂成分Ｂとからなり、その詳細を下記［表１］に示す。なお、ＰＷＣ（％）＝Ａ／（Ａ＋Ｂ）×１００である。
【００３８】
【表１】
0004568214.tif 000002
【００３９】
また、インクジェット層３は、図５に示すようなインクジェット装置を用い、受理層２の表面に水性インクをインクジェット印刷することによって形成した。
【００４０】
ここで、水性インクとしては、水性顔料分散体を５０重量％、ジエチレングリコールを１０重量％、グリセリンを２０重量％、ジエチレングリコールモノブチルエーテルを１０重量％、水を１０重量％含有するものを用いた。上記水性顔料分散体としては、顔料と水溶性樹脂（アクリル酸共重合体）と水とを、顔料／水溶性樹脂／水＝１０／４／８６となるように混合したものを用いた。なお、上記顔料としては、シアン（フタロシアニンブルー）、マゼンタ（弁柄）、イエロー（黄色酸化鉄）、ブラック（カーボンブラック）を用い、各色の顔料ごとに水性インクを調製した。
【００４１】
また、クリアー層４は、アクリル系エマルションをベースにしたアクリル樹脂塗料（ＡｃＥｍ系）を用いて形成した。
【００４２】
そして、実施例１〜３及び比較例１〜６について、発色性、受理層の乾燥性、基材の隠蔽性を評価する試験を行った。
【００４３】
＜発色性＞
図５に示すインクジェット装置を用い、印刷濃度２５％、５０％、７５％、１００％のグラデーションパターンを各色（ＣＭＹＫ）について印刷し、クリアー層４を形成して乾燥させたサンプルについて、肉眼及び２０倍の拡大鏡で観察することによって、発色性を評価した。評価基準は以下の通りであり、その結果を下記［表２］に示す。
【００４４】
「◎」：インク本来の色が均一に印刷されているもの。
【００４５】
「○」：色は均一であるが、若干のくすみが見られるもの。
【００４６】
「△」：色に若干のムラ、かつ若干のくすみがあり、インク本来の色が印刷されていないもの。
【００４７】
「×」：色にムラ、かつくすみがひどく、インク本来の色が印刷されていないもの。
【００４８】
＜受理層の乾燥性＞
基材１に受理層２を形成し、１３０℃で２分間乾燥させ、室温まで冷却した後に指触により、受理層の乾燥性を評価した。
【００４９】
「○」：湿りによる抵抗がなく、十分乾燥しているもの。
【００５０】
「△」：湿りによる抵抗が少しあるもの。
【００５１】
「×」：湿っており、指に受理層が付着するもの。
【００５２】
＜基材の隠蔽性＞
基材１に受理層２を形成し、これを乾燥させた後に目視により、基材の隠蔽性を評価した。
【００５３】
「○」：基材のセメント色が全く見えないもの（十分に隠蔽されている）。
【００５４】
「△」：基材のセメント色がうっすら見える程度に隠蔽されているもの。
【００５５】
「×」：基材のセメント色が見えるもの（ほとんど隠蔽されていないもの）。
【００５６】
【表２】
0004568214.tif 000003
【００５７】
上記［表２］にみられるように、受理層２の顔料重量濃度（ＰＷＣ）が５０〜７０％である実施例１〜３はいずれも、比較例１、２に比べて、発色性が優れていることが確認される。
【００５８】
また、受理層の厚みが２０〜１８０μｍである実施例１〜３はいずれも、比較例３、４に比べて、受理層の乾燥性及び基材の隠蔽性に優れていることが確認される。
【００５９】
また、水性インクの受理層への侵入深さが０．２〜５μｍである実施例１〜３はいずれも、比較例５、６に比べて、発色性が優れていることが確認される。
【図面の簡単な説明】
【００６０】
【図１】本発明の実施の形態の一例を示す断面図である。
【図２】本発明の実施の形態の他の一例を示す断面図である。
【図３】本発明の実施の形態のさらに他の一例を示す断面図である。
【図４】本発明の実施の形態のさらに他の一例を示す断面図である。
【図５】インクジェット装置の一例を示す概略正面図である。
【図６】従来技術の一例を示す断面図である。
【符号の説明】
【００６１】
１  基材
２  受理層
３  インクジェット層
【図１】
0004568214.tif 000004
【図２】
0004568214.tif 000005
【図３】
0004568214.tif 000006
【図４】
0004568214.tif 000007
【図５】
0004568214.tif 000008
【図６】
0004568214.tif 000009